(57)【特許請求の範囲】
【請求項１】
金属顔料が、アクリラート又はメタクリラートの有機ポリマー及び／又は二酸化珪素、二酸化チタン、酸化アルミニウム、酸化スズ、酸化亜鉛、酸化鉄からなる群から選択される１つ又は複数の金属酸化物からなる層で被覆され、少なくとも１つの反応性表面変性剤を有する層を有し、該表面変性剤が少なくとも２つの末端官能基を有する化合物であり、官能基は互いに異なり、スペーサによって離間され且つそのうち少なくとも１つの末端官能基が顔料に化学結合され、少なくとも１つの他方末端官能基が結合剤との化学的反応性を有し、反応性表面変性剤の他にアルキルシランが同じ層中に存在し、更に金属顔料が１〜２００μｍの粒子サイズであって、結合剤若しくはペンキ又はラッカーの溶剤により容易に濡れ、ペンキ又はラッカーの液膜中で配向可能で、前記ペンキ又はラッカーの焼成又は硬化時に結合剤と化学的に反応できることを特徴とする、表面変性剤で被覆したフレーク状の金属顔料。
【請求項２】
表面変性剤がモノマー又はポリマー形であることを特徴とする、請求項１による金属顔料。
【請求項３】
（ＲＯ）３Ｓｉ−， （ＲＯ）２ＲＳｉ−， Ｒ(３−Ｚ)ＸＺＳｉ−，Ｏ＝Ｐ（ＯＲ）Ｘ（ＯＨ）Ｙ−ＯＷ−からなる前記少なくとも１つの官能基の反応により表面変性剤が顔料に化学結合され、官能基のうちＲは同一でも異なっていてもよく各々ＣｎＨｍを表わし、ここでｎ＝１〜３０、ｍ＝３〜６１、ｚ＝１〜３であり、Ｘ＝Ｃｌ、Ｂｒ及びｘ＝０〜２、ｙ＝０〜２及びｘ＋ｙ＝２及びｗ＝０又は１であることを特徴とする、請求項１又は請求項２による金属顔料。
【請求項４】
スペーサがアルキル鎖、シラン、シロキサン、ポリエーテル、チオエーテル又はウレタン又はこれらの基の組合わせを含み、その一般式は（Ｃ，Ｓｉ）ｎＨｍ（Ｎ，０，Ｓ）xであり、ここでｎ＝０〜５０、ｍ＝０〜１００及びｘ＝０〜５０であることを特徴とする、請求項１乃至３のいずれかによる金属顔料。
【請求項５】
存在する少なくとも１つの更なる官能基がアクリラート、メタクリラート、イソシアネート、ビニル化合物、アミノ基、シアン基、エポキシ基又は水酸基を含むことを特徴とする、請求項１乃至４のいずれかによる金属顔料。
【請求項６】
金属顔料が、アルミニウム、銅、亜鉛、金青銅、チタン、ジルコニウム、スズ、鉄、鋼及び／又はそれらの合金、又は多層顔料又はそれらの混合物からなる群から選択されることを特徴とする、請求項１乃至５のいずれかによる金属顔料。
【請求項７】
反応性表面変性剤が１０％と７５％の間の割合で層中に含まれることを特徴とする、請求項１乃至６のいずれかによる金属顔料。
【請求項８】
反応性表面変性剤が３０％又は５０％の割合で層中に含まれることを特徴とする、請求項７による金属顔料。
【請求項９】
セラミック着色のため、及び、化粧品及び筆記、塗装及びドローイング鉛筆及びクレヨンにおいて、塗料、印刷インク、ラッカー、被覆及びプラスティック材料を製造するための、請求項１乃至８のいずれかによる配向助剤で被覆した金属顔料の利用。
【発明の詳細な説明】
【０００１】
本発明は、働きを配向助剤で変性した効果又は装飾的顔料に関する。
【０００２】
文献（EP 0634 459 A2）は、アルキルシランを含み周囲媒体（塗料又はラッカー、注型用樹脂等）中の顔料の配向を改良した被覆真珠光沢顔料を開示している。その場合に使われる変性方法は、疎水アルキルシランの導入により真珠光沢顔料の濡れ特性を制御し、金属効果顔料に関しても知られているリーフィング効果を生じる。
【０００３】
ステアリン酸を顔料表面に加えるとアルミニウム顔料でも強力に疎水化し得、塗料又はラッカーの個々の構成要素により顔料の濡性が弱まることになる。その場合、顔料成分は塗料又はラッカーの液体塗膜界面（又は表面）で増加する。これは塗料又はラッカー塗膜の再結晶硬化として高度の光沢を持つ被覆を生み出し、顔料の良好な配向特性となる（「リーフィング効果」）。しかしながら、表面配向のアルミニウム顔料は塗料又はラッカー塗膜で囲まれておらず、従って腐食保護されないので特に耐風化性がない。従って、超高度の風化安定性を満たさねばならない自動車用金属塗料の場合、リーフィングでない（良好に濡れることができる）アルミニウム顔料のみが使われる。自動車関連の塗料は層構造を含み、金属塗料の場合、一般に５層からなる。金属基質の上にリン酸塩層を配し、それから陰極デップ塗装（cathodic dip laqcuering: CDL）、フィラー層（凹凸等補填用）、ベースラッカー、そして最後がクリアラッカーである。効果をもたらす実際の層はベースラッカーで、一般に金属顔料と真珠光沢顔料との混合物を含み、現今では既に大抵の場合水性ラッカー形状で使われる。クリアラッカーはベースラッカーを保護し、表面を「なめらかにする」役目である。
【０００４】
金属ラッカーの抵抗についての重要な検査はいわゆる復水テストである。その場合、被覆全体が復水テスト環境（DIN 50 017）に晒され、機械的強さ及び視覚的状況が検査される。理想的には、被覆特性はテスト前後で変化すべきでない。悪い方の筋書きでは、ベースラッカーとクリアラッカーとの間の接着が消失したり、効果顔料とベースラッカーとの間の接着が消失する。斯かる変化はクロスカット接着テスト又は石衝撃テストで見ることができる。マイナスのテスト結果では、ベースラッカーからのクリアラッカーの部分剥離やベースラッカー層の完全な破損さえも伴う。加えて、状況によっては、被覆上の水蒸気の作用により光学的変化（灰色化効果、膨潤等）も観測される。
【０００５】
効果顔料を疎水アルキルシランで被覆する（例えば  EP 0 634 459 A2）ことの欠点は、顔料／結合剤界面での結合力（ヴァン・デア・ヴァールズ力（水素ブリッジ）：van der Waal forces）が弱いことである。これら弱い結合力のため、顔料は特に水性ラッカー系で濡れが不完全で、被覆への顔料の接着が弱いことになる。その結果、ベースラッカー層中の顔料の接着やベースラッカーとクリアラッカーとの間の接着の両方が悪影響を受ける。そのような接着不良が復水テストでの悪い結果となる。
【０００６】
クリアラッカーを介したベースラッカーへの水蒸気拡散は、ベースラッカーとクリアラッカーとの間に結露が起きる場合、復水テストでの２層間の接着に非常に悪い効果をもたらす。被覆された顔料が塗料又はラッカーの結合剤又は溶媒（有機溶媒及び／又は水）により濡らすことができないか又は少ししか濡らすことができない場合は特にそうであり、それは顔料がベースラッカー表面にあり、クリアラッカーに直接接触しているからである。その場合、復水に対する抵抗レベル減少が状況によっては、剪断力作用でのラッカー層の完全破壊となってしまう（クロスカットテスト、石衝撃テスト等）。
【０００７】
従って本発明の目的は、一方では、塗料又はラッカーの結合剤又は溶媒により容易に濡れ、ラッカー液膜中で良好に配向でき、他方では、周囲の結合剤母体と密に結合することにより使用で生じる上記不都合を被らない金属顔料を提供することにある。
【０００８】
その目的は、金属顔料が、アクリラート又はメタクリラートの有機ポリマー及び／又は二酸化珪素、二酸化チタン、酸化アルミニウム、酸化スズ、酸化亜鉛、酸化鉄からなる群から選択される１つ又は複数の金属酸化物からなる層で被覆され、少なくとも１つの反応性表面変性剤（reactive surface-modifying agent）からなる層を有し、その表面変性剤が少なくとも２つの官能基を有する化合物であり、官能基は互いに異なり、スペーサによって離間され且つそのうち少なくとも１つの官能基が顔料に化学結合され、少なくとも１つの他方官能基が結合剤との化学的反応性を有し、反応性表面変性剤の他にアルキルシランが同じ層中に存在し、更に金属顔料が１〜２００μｍの粒子サイズであって、結合剤若しくはペンキ又はラッカーの溶剤により容易に濡れ、ペンキ又はラッカーの液膜中で配向可能で、前記ペンキ又はラッカーの焼成又は硬化時に結合剤と化学的に反応できることにより達成される。
【０００９】
本発明による金属顔料の、外方を向いた、即ち、結合剤の方を向いた少なくとも１つの官能基が、一種の架橋結合反応で結合剤と化学反応できる。結果として生じる顔料／結合剤界面での強力な共有結合力により、出来上がった被覆中の水蒸気は着色結合剤母体へとかろうじて分散できるにすぎない。反応性配向剤で被覆した金属顔料の比較的良好な濡性によって生ずる、顔料とベースラッカーの結合剤との強力な連鎖により、結露ができず従ってクリアラッカーとベースラッカーとの間の含水ができないことになる。従って、溶媒（例えば水）に浸した被覆であっても剪断及び衝撃耐性に関して高度に安定である。従って、そのように処理される金属顔料は周囲媒体の「化学的構成要素」となる。
【００１０】
本発明による金属顔料は、アルミニウム、銅、亜鉛、金青銅、チタン（EP 0 796 688）、ジルコニウム、スズ、鉄（EP 0 673 980）及び鋼顔料等の金属顔料又は上記金属の合金顔料のいずれかを含む。多層顔料（DE 44 05 492 A1, EP 0 708 154; DE 196 18 569）又はそれらの混合物も本発明により被覆できる。顔料は、ＳｉＯ2（例: US No. 2 885 366, US No. 3 954 496, EP 0 678 561, DE 195 01 307, EP 0 708 155）、ＴｉＯ2（例：0 338 428）、Ａｌ2Ｏ3（例： DE 195 20 312, EP 0 560 144）及びＦｅ2Ｏ3（例: EP 0 033 457, EP 0 806 457）等の金属酸化物又はアクリラート、メタクリラート等の有機ポリマー（例: DE 40 30 727, EP 0 416 369）の被覆を担持できる。粒子サイズは１〜２００μｍである。
【００１１】
配向助剤についての上記要望は本発明によれば、２つ以上の官能基を担持する結合剤により充足される。効果顔料（金属顔料）の表面は場合によれば酸化物で占められているが、結合剤の１つの基がその効果顔料表面と反応する。アルコキシル基（例えばメトキシ及びエトキシシラン）、ハロシラン（例えばクロロシラン）、又はリン酸エステル又はリン酸及びリン酸エステルの酸基がここでは考慮に入れられる。上記した基は、長さの長い又は短いスペーサにより第２の、塗料親和性の基に結合される。スペーサは非反応性のアルキル鎖、シロキサン、ポリエーテル、チオエーテル又はウレタン又はこれらの基の組合わせを含み、その一般式は（Ｃ，Ｓｉ）nＨm（Ｎ，０，Ｓ）xであり、ここでｎ＝１〜５０、ｍ＝２〜１００及びｘ＝０〜５０である。塗料親和性の基は好ましくはアクリラート、メタクリラート、ビニル化合物、アミノ又はシアン基、イソシアネート、エポキシ、カルボキシ又は水酸基を含む。被覆の焼成又は硬化時に、これらの基は、公知の化学反応メカニズムにより架橋結合反応で周囲媒体と化学反応する。
【００１２】
本発明による効果顔料（金属顔料）は、初期顔料を有機溶媒中で撹拌・加熱し、水又は他の溶媒中の基剤溶液と混合し、表面変性剤を加え、反応時間後１５分〜２４時間冷却し、吸引除去することで製造される。得られたフィルタケーキは真空中で、約６０°〜１３０℃で乾燥できる。
【００１３】
シランを基にした表面変性剤は例えばDE 40 11 044 C2に開示されている。リン酸を基にした表面変性剤はとりわけルブリゾール（ランガー・ウント・コー：LUBURIZOL（Langer & Co））からルブリゾール（登録商標）２０６１及び２０６３として得ることができる。
【００１４】
表面変性剤は適宜の出発物質の化学反応により顔料上に直接造ることもできる。その場合、効果顔料（金属顔料）も有機溶剤中で撹拌・加熱される。次いで、それらは基剤の溶液と混合される。好ましくは有機アミンが、水と反応する金属効果顔料に用いられ、他方、主に無機基剤が無機効果顔料に用いられる。次いで、結合剤が加えられ、効果顔料と化学反応し、顔料表面に堅く結合する。次いで、その結合剤は更なる官能基により、場合によっては架橋結合剤を備えた開始剤（基形成剤（radical-forming agent）、酸、基剤等）の存在下で反応され、しかしながらその場合には架橋結合剤の官能基の一部のみが結合剤と反応し、他部は自由なまま、即ち更に反応できる状態のままである。反応時間後約１〜６時間、顔料懸濁液は冷却され、吸引除去を受ける。そのようにして得られたフィルタケーキは真空中で、６０°〜１３０℃で乾燥できる。
【００１５】
反応は、溶剤中で行って、被覆された効果顔料を後でペーストとして形成し使用することもできる。そうすれば乾燥段階が不要となる。挙げることができる結合剤の特定の例は例えば、加水分解作業後にそれらの反応性Ｓｉ−ＯＨユニットで効果顔料の（部分的に酸化した）表面上に固定される架橋結合可能な有機官能シランである。潜在的に架橋結合可能な有機基は後でラッカー結合剤と反応し得る。架橋結合可能な有機官能シランの例は以下の通りである。
ビニルトリメトキシシラン、アミノプロピルトリエトキシシラン、Ｎ−エチルアミノ−Ｎ−プロピルジメトキシシラン、イソシアネートプロピルトリエトキシシラン、メルカプトプロピルトリメトキシシラン、ビニルトリエトキシシラン、ビニルエチルジクロロシラン、ビニルメチルジアセトキシシラン、ビニルメチルジクロロシラン、ビニルメチルジエトキシシラン、ビニルトリアセトキシシラン、ビニルトリクロロシラン、フェニルビニルジエトキシシラン、フェニルアリルジクロロシラン、３−イソシアネートプロポキシトリエトキシシラン、メタクリルオキシプロペニルトリメトキシシラン、３−メタクリルオキシプロピルトリメトキシシラン、３−グリシドイルオキシプロピルトリメトキシシラン、１，２−エポキシ−４−（エチルトリエトキシシルイル）−シクロヘキサン、３−アクリルオキシプロピルトリメトキシシラン、２−メタクリル−オキシエチルトリメトキシシラン、２−アクリルオキシエチルトリメトキシシラン、３−メタクリルオキシプロピルトリエトキシシラン、３−アクリルオキシプロピルトリメトキシシラン、２−メタクリルオキシエチルトリエトキシシラン、２−アクリルオキシエチルトリエトキシシラン、３−メタクリルオキシプロピルトリス（メトキシエトキシ）シラン、３−メタクリルオキシプロピルトリス（ブトキシエトキシ）シラン、３−メタクリルオキシプロピルトリス（プロポキシ）シラン、３−メタクリルオキシプロピルトリス（ブトキシ）シラン、３−アクリルオキシプロピルトリス（メトキシエトキシ）シラン、３−アクリルオキシプロピルトリス（ブトキシエトキシ）シラン、３−アクリルオキシプロピルトリス（プロポキシ）シラン、３−アクリルオキシプロピルトリス（ブトキシ）シラン。３−メタクリルオキシプロピルトリメトキシシランが特に好ましい。
【００１６】
これら及びその他のシランは、例えばD-76151カルルスルーエのアーベーツェーエル・ゲーエムベーハー・ウント・コー（ABCR GmbH & Co）又はD-40468デュッセルドルフのジーヴェント・ケーミー・ゲーエムベーハー（Sivento Chemie GmbH）から購入できる。
【００１７】
ビニルホスホン酸又はビニルホスホン酸ジエチルエステルもここで結合剤としてリストアップできる（製造者：フランクフルト・アム・マインのホーヘスト・アーゲー（Hoechst AG））。
【００１８】
アクリラート／メタクリラートシランを結合剤として用いる場合、次のような多官能性アクリラート又はメタクリラートを架橋結合剤として用いることができる。
テトラエチレングリコールジアクリラート（ＴＴＥＧＤＡ）、トリエチレングリコールジアクリラート（ＴＩＥＧＤＡ）、ポリエチレングリコール−４００−ジアクリラート（ＰＥＧ４００ＤＡ）、２，２'−ビス（４−アクリルオキシエトキシフェニル）プロパン、エチレングリコールジメタクリラート（ＥＧＤＭＡ）、ジエチレングリコールジメタクリラート（ＤＥＧＤＭＡ）、トリエチレングリコールジメタクリラート（ＴＲＧＤＭＡ）、テトラエチレングリコールジメタクリラート（ＴＥＧＤＭＡ）、ブタン−１，３−ジオールジメタクリラート（１，３−ＢＤＤＭＡ）、ブタン−１，４−ジオールジメタクリラート（１，４−ＢＤＤＭＡ）、ヘキサン−１，６−ジオールジメタクリラート（１，６−ＨＤＭＡ）、ドデカン−１，１２−ジオールジメタクリラート（１，１２−ＤＤＤＭＡ）、ネオペンチルグリコールジメタクリラート（ＮＰＧＤＭＡ）、トリメチロールプロパントリメタクリラート（ＴＭＰＴＭＡ）及びヘキサン−１，６−ジオールジアクリラート（１，６−ＨＤＤＡ）。トリメチロールプロパントリメタクリラート（ＴＭＰＴＭＡ）が特に好ましい。
【００１９】
エポキシシランを結合剤として使う場合、例えば次のような多官能性アミンを架橋結合剤として用いることができる。３，３−ジメチル−４，４−ジアミノジシクロヘキシルメタン、エチレンジアミン、トリエチレンテトラアミン、メタキシリレンジアミン、Ｎ−アミノエチルピペラジン、２−メチル−１，５−ペンタメチレンジアミン、１，２−ジアミノシクロヘキサン及びイソホロンジアミン。
【００２０】
アミノシランを結合剤として使う場合、例えば次のような多官能性エポキシ化合物を架橋結合剤として用いることができる。ブタン−１，４−ジオールジグリシジルエーテル、グリセリントリグリシドエーテル、ネオペンチルグリコールジグリシジルエーテル、ペンタエリトリトールポリグリシドエーテル、ヘキサン−１，６−ジオールジグリシドエーテル、ポリプロピレングリコールジグリシジルエーテル及びトリメチロールプロパントリグリシドエーテル。
【００２１】
明記したアクリラート及びメタクリラートは例えばD-40401デュッセルドルフのエルフアトヒェム（Elf Atochem）、ダルムシュタットのレーム（Roehm）及び（オランダ）7490 AA デルデンのザーヴォ（Servo）から入手できる。挙名した多官能性アミン及びエポキシ化合物は全て、例えばD-88487ミートリンゲン−バルトリンゲンのウーペーペーツェー（UPPC）から購入可能である。
【００２２】
市販の有機過酸化物や無機過酸化物及びジアゾ化合物を熱開始剤として用いることができる。斯かる過酸化物の例は、アセチル−シクロヘキサン−スルホニルペルオキシド、ビス（２，４−ジクロロベンゾイル）ペルオキシド、ジイソノナノイルペルオキシド、ジオクタノイルペルオキシド、ジアセチルペルオキシド及びジベンゾイルペルオキシド等のジアセチル過酸化物、ペルオキシジカーボネート（例えばジイソプロピルペルオキシジカーボネート、ジ−ｎ−ブチルペルオキシジカーボネート、ジ−２−エチルヘキシル−ペルオキシジカーボネート、ジシクロヘキシル−ペルオキシジカーボネート）、アルキルペルエステル（例えばクミルペルネオデカノエート、ｔ−ブチル−ペルネオデカノエート、ｔ−アミル−ペルピバレート、ｔ−ブチル−ペル−２−エチルヘクサノエート、ｔ−ブチル−ペルイソブチレート、ｔ−ブチルペルベンゾエート）、ジアルキルペルオキシド（例えばジクミルペルオキシド、ｔ−ブチルクミルペルオキシド、２，５−ジメチルヘキサン−２，５−ジ−ｔ−ブチルペルオキシド、ジ（ｔ−ブチルペルオキシイソプロピル）ベンゼン、ジ−ｔ−ブチルペルオキシド又は２，５−ジメチルヘクシン−３−２，５−ジ−ｔ−ブチルペルオキシド）、ペルケタール（例えば１，１'−ビス（ｔ−ブチルペルオキシ）−３，３，５−トリメチルシクロヘキサノンペルオキシド、メチルイソブチルケトンペルオキシド、メチルエチルケトンペルオキシド又はアセチルアセトンペルオキシド）、アルキルハイドロペルオキシド（例えばピナンハイドロペルオキシド、クモールハイドロペルオキシド、２，５−ジメチルヘキサン−２，５−ジハイドロペルオキシド又はｔ−ブチルハイドロペルオキシド）、アゾ化合物（例えば４，４'−アゾ−ビス（４−シアノバレリアン酸）、１，１'−アゾ−ビス（シクロヘキサンカルボン酸ニトリル）、２，２'−アゾ−ビス（イソ酪酸アミジン）ジハイドロクロリド、２，２'−アゾ−ビス（イソ酪酸ニトリル））、又はペルオキシ二硫酸ナトリウム及びペルオキシ二硫酸カリウム等の過硫酸塩である。特に好ましいのは２，２'−アゾ−ビス（イソ酪酸ニトリル）である。
【００２３】
明記した化合物はD-89552シュタインハイムのアルドリッヒ・ケミー（Aldrich Chemie）から購入可能である。
【００２４】
記述した本発明の使用分野は主として水性塗料及びラッカー及び印刷インクである。ここで、記述した方法により、効果顔料（金属顔料）にキラキラ輝く外観が提供されると共に良好な接着（クロスカットテスト、テサ（Tesa）テスト）及び機械的安定性（石衝撃テスト）が提供される。被覆の良好な接着性は復水等の攻撃的且つ腐食性媒体の作用のもとでも維持される（例えばDIN 50017による復水テスト）。粉末ラッカー及びプラスティック材料においてでさえ、本発明により周囲媒体に対する顔料の結合性が、従って被覆系の機械的及び化学的特性が改善される。
【００２５】
本発明によれば、初期顔料上に、１つ又はそれ以上の上記した疎水アルキルシラン（例えばEP 0 634 459 A2開示）及びここで記述した少なくとも１つの反応性配向助剤を一緒に含む層を提供することも可能である。顔料についての特定の要求に応じて、その層におけるここに記述した表面変性剤の割合は基本的に１０％と７５％の間とし得る。しかしながら特に割合が３０％又は５０％であるのが好ましく、それは、それが実際の局面で最も頻繁に生じる需要に合う作用結合力の段階付けを提供するからである。それによりラッカー中の顔料配向が改良され、反応性配向助剤の含量により大きくなると共に、ラッカーの硬化塗膜中の結合も強化される。
【００２６】
全般的に言って、反応性表面変性剤からなる層で被覆された本発明によるアルミニウム顔料は、例えばクロム酸処理したアルミニウムタイプ（例えばハイドロラックスタイプ（Hydrolux types）、エッカルト−ヴェルケ）よりもはるかに容易に分散させることができる。アルミニウムフレークは高剪断エネルギが加わることにより機械的に損傷し得るのでアルミニウム顔料の分散は重要な処置である。斯かる損傷した顔料を有するラッカー塗膜は、望ましくない「灰色化」した外観を呈する（斯かる被覆の金属光沢が著しく減少）。
【００２７】
フレーク状の顔料を含む塗料及び印刷インクは、周囲の媒体とサイズ・密度が異なるため顔料が沈殿しやすく共同して固まって固い沈殿ケーキを形成し得るので取扱いに問題を起こす。主に無機及び酸化効果顔料に関しそれが当てはまる。ここに記述した本発明による顔料は、被覆しない初期材料に較べて底質として容易にラッカー中に沈殿しない、又は、沈殿後に非常に容易に再分散できる。
【００２８】
定着及び沈殿−撹拌特性を改良した、表面変性したフレーク顔料は既に開示されている。EP 0 515 928はポリアクリラート又はポリメタクリラート又はそれらの塩で顔料を被覆することに言及している。使われるポリアクリラートについて詳細な情報が開示されていないので、被覆の構造的構成も不明である。この被覆は顔料の配向性、従って光学的特性を改良することにも寄与しておらず、この被覆は濡性特性の制御又は接着性の向上にも何ら寄与し得ない。
【００２９】
EP 0 523 357は、結合剤及び繊維状粒子からなる変性試薬で被覆することで定着及び沈殿−撹拌特性を改良した、フレーク基質を開示している。繊維は、被覆された基質相互の載り合いを立体構造的な反撥によって防ぎ、相互の強力な固着を引起こすことができる。しかしながら、繊維は顔料表面上又は結合剤溶媒中で化学的に堅固に定着しない／定着させられないので繊維は引離れてしまい得、ラッカー又は印刷インクのレオロジー（rheology）に悪影響を及ぼし得る。
【００３０】
PCT WO 96/32446は、フレーク状顔料の定着特性や風化を改良することを意図したエポキシ基を有する種々の化合物を開示している。類似した反応性基が存在するだけなので、顔料表面上の反応性配向助剤の特に目標付けた配向構成は不可能である。
【００３１】
水ベースラッカーに用いる皮膜保護したアルミニウム顔料（EP 0259 592）は、とりわけ、水性顔料ペーストの形状で製造される。EP 0 259 592で製造される斯かるペーストの貯蔵安定性は経時的に非常に限られたものであるが、それは、皮膜保護にもかかわらず、水とアルミニウムとが高熱反応して水素形成することが完全には止められないからである。本明細書で開示の変性した新タイプの、アルミニウム基剤上の顔料は、皮膜保護したクロム酸処理したアルミニウムタイプ（ハイドロラックスタイプ、エッカルト−ヴェルケ）に較べて貯蔵安定性が著しく延びている。
【００３２】
表１は、市販の水性ラッカー系における種々の被覆したアルミニウム顔料（細かさ  Ｄ50＝１８〜２０μｍ）の使用特性を比較している。記述した結合剤で表面変性されたＳｉＯ2被覆の顔料タイプＶ２５２１が、市販のクロム酸処理したタイプ（ハイドロラックス８１５４、エッカルト−ヴェルケ）の特性プロフィールに少なくとも到達し、一部では超えてさえいることが明らかに見てとれる。タイプＶ２４２１は、アルキルシランで変性されるＳｉＯ2被覆の顔料を含み、他方、市販のＰＣＲ８１５４（エッカルト−ヴェルケ）は純粋のＳｉＯ2で被覆されている。
【００３３】
【表１】
被覆されたアルミニウム顔料のＭＥ値、復水テスト及び石衝撃テスト
層構造：ポリウレタン／ポリアクリラート基剤上にリン酸処理した鋼シート、ＫＴＬ、フィラー、市販の水性ラッカー、１Ｋハイソリッドクリアラッカー
タイプ1         ＭＥ値2    クロスカットテストGtc3    石衝撃テスト4
PCR8154         ２８４      −                       −
ハイドロラックス8154   ４００      ＋                       ＋
V2421           ４１４      −                       −
V2521           ３８３      ＋／＋＋                 ＋／＋＋
−  ＝  不充分
＋  ＝  良好
＋＋  ＝  非常に良好
1本文で詳細に記述
2配光測定器ＧＰ３（ツァイス（Ｚｅｉｓｓ））で測定、代表値
3DIN 50 017による復水テスト直後のチェック
4鉛直管（長さ６ｍ）内で鋼球（径３〜５ｍｍ）４５０ｇが自
由落下で加速し、管端で、上記した如く塗装されたシート上に衝突する。
【００３４】
実施例１：
被覆されたアルミニウム顔料（例えばＰＣＲ  ８１５４、エッカルト−ヴェルケ）１００ｇをエタノール５００ｍｌ中で１０分間撹拌する。懸濁液を撹拌しながら８０℃に加熱し、水２６ｍｌ中トリエチルアミン２．３４ｇの溶液と混合する。更に５分後、３−メタクリルオキシプロピルトリメトキシシラン１ｇを混合物に加える。３０分後にトリメチロールプロパントリメタクリラート２ｇを混合物に加え、続いて直ちにα，α'−アゾ−イソブチロニトリル３０ｍｇを加える。混合物全体を更に４時間、８０℃で撹拌する。次いで、混合物を自然乾燥させ、出来上がった被覆された顔料を吸引除去にかける。最後に、フィルタケーキを真空中、９０℃で乾燥する。
【００３５】
顔料粉末を市販の水性結合剤系中に加える。新たに塗装されたテストシートを８０℃で乾燥キャビネットで予乾燥する（１０分）。次いでクリアラッカーを塗り、出来上がった被覆を１３０℃で焼成する（３０分）。
【００３６】
実施例２：
被覆されたアルミニウム顔料１００ｇを実施例１に記述の如く変性する。トリエチルアミン２．３４ｇの替わりにエチレンジアミン１．１７ｇを用いる。
【００３７】
実施例３：
市販の真珠光沢顔料（例えばフローナック（Flonac） ＭＩ  １１、エッカルト−ヴェルケ）１００ｇを実施例１に記述の如く変性する。１ＮのＫＯＨ２６ｍｌを基剤として用いる。
【００３８】
実施例４：
被覆されアルミニウム顔料１００ｇを実施例１に記述の如く変性する。３−メタクリルオキシプロピルトリメトキシシラン１ｇの替わりにビニルトリメトキシシラン１ｇを用いる。
【００３９】
実施例５：
（例えばPCT/DE96/00890による）酸化したアルミニウム顔料１００ｇをエタノール５００ｍｌ中で１０分間撹拌する。懸濁液を撹拌しながら８０℃に加熱し、水２６ｍｌ中のトリエチルアミン２．３４ｇの溶液と混合する。更に５分後、ウレタンメタクリラートアルコキシシラン（H ヴォルター等（H Wolter et al）, ポリマーアンドマテリアルズリサーチシンポジウム（Polymer & Materials Research Sympsium）1993, バイロウト（Bayreuth）、１４〜１７頁）２ｇを混合物に添加する。３０分後にトリメチロールプロパントリメタクリレート２ｇを混合物に加え、次いで直ちにα，α'−アゾ−イソブチロニトリル５０ｍｇを加える。混合物全体を更に６時間、８０℃で撹拌する。次いで、混合物を自然冷却し、出来上がった、被覆した顔料を吸引除去にかける。最後に、フィルタケーキを真空中、９０℃で乾燥する。
【００４０】
顔料粉末を市販の水性結合剤系中に加える。新たに塗装されたテストシートを８０℃で乾燥キャビネットで予乾燥する（１０分）。次いでクリアラッカーを塗り、出来上がった被覆を１３０℃で焼成する（３０分）。
【００４１】
実施例６：
実施例５と同様、但し、ウレタンメタクリラートアルコキシシランとトリメチロールプロパントリメタクリレート（実施例５参照）の替わりに、３−メルカプトプロピルトリメトキシシランの付加生成物３ｇをトリメチロールプロパントリメタクリラートに用いる（H ヴァルター等,  Mat. Res. Soc. Symp. Proc., ２７１巻、７１９頁、１９９２）。
【００４２】
実施例７：
実施例６と同様、但し、市販のトリアルコキシシリル置換のポリエチレンイミンを使用。
【００４３】
実施例８：
実施例６と同様、但し、市販のポリエチレン／アクリル酸コポリマーを添加。
【００４４】
実施例９：
実施例１と同様、但し、３−メタクリルオキシプロピルトリメトキシシラン１ｇとヘクサデシルトリメトキシシラン１ｇからなる混合物を、３−メタクリルオキシプロピルトリメトキシシランとトリメチロールプロパントリメタクラートの替わりに使用。
【００４５】
実施例１０：
実施例１と同様、但し、市販の真珠光沢顔料（例えばフロナックＭＩ  １１、エッカルト−ヴェルケ）１００ｇを使用。